(57)【要約】  【課題】  良好な透明性を有し、かつ臭気の発生が少ないポリオレフィン組成物、および該組成物を得るための透明化剤を提供する。  【解決手段】  特定の構造を有するアルキルテトラヒドロナフチル置換したソルビトール系化合物からなるポリオレフィン樹脂用透明化剤、および該透明化剤をポリオレフィン樹脂に配合してなるポリオレフィン組成物。  【選択図】      無【特許請求の範囲】
【請求項１】
下記式（１）で示されるポリオレフィン樹脂用透明化剤。
（式中のＲ１およびＲ２は、それぞれ１〜４個の炭素原子を含む低級アルキル基を示す。ｍは０又は１〜４の整数、ｎは０又は１〜３の整数である。ｍとｎは同時に０ではない。）
【化１】
2005264004.tif 000007
【請求項２】
Ｒ２が１〜４個の炭素原子を含む低級アルキル基であり、ｎが１〜３の整数である請求項１記載の透明化剤。
【請求項３】
ｎが０であり、Ｒ１がメチル基であり、ｍが２〜４の整数である請求項１記載の透明化剤。
【請求項４】
ｎが０であり、Ｒ１が２〜４個の炭素原子を含む低級アルキル基であり、ｍが１〜４の整数である請求項１記載の透明化剤。
【請求項５】
アルキルテトラヒドロナフトアルデヒドとソルビトールを脱水縮合させて得られたものである請求項１〜４のいずれかに記載の透明化剤。
【請求項６】
ポリオレフィン樹脂１００重量部に対して、請求項１〜５のいずれかに記載の透明化剤を０．０１〜２重量部配合してなるポリオレフィン組成物。
【発明の詳細な説明】
【技術分野】
【０００１】
本発明は、ポリオレフィン樹脂に透明性を賦与する透明化剤に関し、特に食品容器、医療器具などの材料として好適なポリオレフィン組成物を提供するものである。
【背景技術】
【０００２】
ポリオレフィン樹脂の透明性を向上させるため、これまでに各種の核剤が提供されてきている。核剤は、結晶化速度を促進する事により成形化工速度を促進したり、力学的性質を向上させる等、種々の目的でも提供されてきている。それらのうち、ソルビトール系化合物の核剤として、例えばジベンジリデンソルビトール（特許文献１参照。）やジ（アルキル置換ベンジリデン）ソルビトール（特許文献２または３参照。）等のジベンジリデンソルビトール（ＤＢＳ）類が知られている。しかし、前者は透明性の向上が十分でなく、後者は透明性の向上はかなり良好であるが、臭気の発生を伴うため、特に食品容器、包装材料、医療器具などに用いるポリオレフィン樹脂には問題を有する。
【特許文献１】特開昭５１−２２７４０号公報
【特許文献２】特公昭５５−１２４６０号公報
【特許文献３】特公昭６１−５４９８号公報
【発明の開示】
【発明が解決しようとする課題】
【０００３】
本発明の目的は、良好な透明性を有し、かつ臭気の発生が少ないポリオレフィン組成物、および該組成物を得るための透明化剤を提供することである。
【課題を解決するための手段】
【０００４】
本発明者らは、上記問題点を解決すべく鋭意検討を行なった。その結果、ソルビトール系化合物のうちで特にアルキルテトラヒドロナフチル置換したソルビトール系化合物が、ポリオレフィンの核剤として透明性の向上に有効であるとともに、臭気の発生も極めて軽減できる効果の知見に基づき、本発明を提供するに至ったものである。
即ち、本発明によれば、下記式（１）で示されるポリオレフィン樹脂用透明化剤が提供される。（式中のＲ１およびＲ２は、それぞれ１〜４個の炭素原子を含む低級アルキル基を示す。ｍは０又は１〜４の整数、ｎは０又は１〜３の整数である。ｍとｎは同時に０ではない。）
【０００５】
【化１】
2005264004.tif 000002
また、本発明によれば、ポリオレフィン１００重量部に対して、上記式（１）で示される透明化剤０．０１〜２重量部を配合してなるポリオレフィン組成物が提供される。
【発明の効果】
【０００６】
本発明のポリオレフィン樹脂用透明化剤を用いることにより、良好な透明性を有し、かつ臭気の発生が少ないポリオレフィン組成物を得ることができる。
【発明を実施するための最良の形態】
【０００７】
本発明に係るポリオレフィン樹脂は、立体規則性樹脂であって、具体的には、ポリエチレン系樹脂、ポリプロピレン系樹脂及びポリブテン系樹脂が例示される。
ポリエチレン系樹脂としては、高密度ポリエチレン、中密度ポリエチレン、低密度ポリエチレン、直鎖状低密度ポリエチレン及びエチレン含量５０重量％以上のエチレンコポリマーが例示される。
ポリプロピレン系樹脂としては、プロピレンホモポリマー及びプロピレン５０重量％以上のプロピレンコポリマーが例示される。
ポリブテン系樹脂としては、ブテンホモポリマー及びブテン含量５０重量％以上のブテンコポリマーが例示される。
上記夫々のコポリマーはランダムコポリマーであってもよく、ブロックコポリマーであってもよい。また、これらの樹脂の立体規則性は、アイソタクチックでもシンジオタクチックでもよい。
上記夫々のコポリマーを構成し得るコポリマーとして、具体的にはエチレン、プロピレン、ブテン、ペンテン、ヘキセン、ヘプテン、オクテン、ノネン、デセン、ウンデセン、ドデセン等のα−オレフィン、１，４−エンドメチレンシクロヘキセン等のビシクロ型モノマー、（メタ）アクリル酸メチル、（メタ）アクリル酸エチル等の（メタ）アクリル酸エステル、酢酸ビニル等が例示できる。
【０００８】
本発明のポリオレフィン樹脂用透明化剤は、下記式（１）で示される。
（式中のＲ１およびＲ２は、それぞれ１〜４個の炭素原子を含む低級アルキル基を示す。ｍは０又は１〜４の整数、ｎは０又は１〜３の整数である。ｍとｎは同時に０ではない。）
【０００９】
【化２】
2005264004.tif 000003
ここで、Ｒ２が１〜４個の炭素原子を含む低級アルキル基である場合は、ｎが１〜３の整数であることが好ましい。ｎが０であり、Ｒ１がメチル基である場合は、ｍが２〜４の整数であることが好ましい。また、ｎが０であり、Ｒ１が２〜４個の炭素原子を含む低級アルキル基である場合は、ｍが１〜４の整数であることが好ましい。
【００１０】
本発明のポリオレフィン樹脂用透明化剤は、如何なる方法によって製造しても良い。特に簡便な製造方法としては、アルキルテトラヒドロナフトアルデヒドとソルビトールの酸触媒による縮合反応が挙げられる。この反応におけるアルキルテトラヒドロナフトアルデヒドとソルビトールの反応モル比は、２：１近くである事が好ましい。そのほか反応溶媒、酸触媒、反応条件、反応終了後の処理条件、生成物の単離条件等は、従来のアルキル置換ベンジリデンソルビトールの製造において用いられた方法を適宜選択して採用すれば良い。
【００１１】
本発明のポリオレフィン組成物は、前記ポリオレフィン樹脂１００重量部に対して、前記透明化剤を０．０１〜２重量部配合してなる。
【００１２】
本発明のポリオレフィン組成物には、その他の透明化剤、分散剤、殺菌剤、紫外線防止剤、中和剤、滑剤、帯電防止剤、酸化防止剤等の添加剤を本発明の効果を損なわない範囲で配合することもできる。
【００１３】
本発明のポリオレフィン組成物は、熱成形加工時の臭気の発生ならびに最終成形品中の臭気が抑制され、かつ透明性等の性能の優れた新規有用なポリオレフィン系樹脂組成物である。
【００１４】
また、本発明のポリオレフィン組成物を成形するに際しては、射出成形、押出成形、ブロー成形、圧空成形、回転成形、フィルム成形等の従来公知の成形方法のいずれをも採用できる。
【００１５】
本発明のポリオレフィン組成物は、従来ＤＢＳ類を核剤として配合してなるポリオレフィン組成物が用いられてきたと同様の分野において適用され、より具体的には、熱や放射線等により減菌されるディスポーザブル注射器、輸液・輸血セット、採血器具等の医療用器具類；放射線等により減菌される食品・植物等の包装物；医療ケースや衣料保存用コンテナ等の各種ケース類；食品を熱充填するためのカップ、レトルト食品の包装容器；電子レンジ用容器；ジュース、茶等の飲料用、化粧品用、医薬品用、シャンプー用等の缶、ビン等の容器；味噌、醤油等の調味料用容器及びキャップ；水、米、パン、漬物等の食品用ケース及び容器；冷蔵庫用ケース等の雑貨；文具；電気・機械部品；自動車用部品等の素材として好適である。
【実施例】
【００１６】
以下、実施例及び比較例を揚げ、本発明を詳しく説明する。
【００１７】
(透明化剤の製造)
＜実施例１＞
温度計、ディーンスターク・トラップ、冷却管、窒素導入口を備えた２リットルの四つ口フラスコに、D(-)-ソルビトール（54.7g）、4,8-ジメチル-5,6,7,8-テトラヒドロ-2-ナフトアルデヒド（112.8g）、p-トルエンスルホン酸1水和物（2.0g）及びシクロヘキサン500mlを加え、窒素雰囲気、攪拌下に5時間加熱し、共沸させる事によって生成する水を除いた。反応後、冷却し、中和し、水洗し、乾燥して、式（２）に示される化合物からなる白色固体（118.3g）を得た。これを透明化剤Ａとした。
【００１８】
【化３】
2005264004.tif 000004
【００１９】
＜実施例２＞
温度計、ディーンスターク・トラップ、冷却管、窒素導入口を備えた２リットルの四つ口フラスコに、D(-)-ソルビトール（54.6g）、5,8-ジメチル-5,6,7,8-テトラヒドロ-2-ナフトアルデヒド（112.1g）、p-トルエンスルホン酸1水和物（2.0g）及びシクロヘキサン500mlを加え、窒素雰囲気、攪拌下に5時間加熱し、共沸させる事によって生成する水を除いた。反応後、冷却し、中和し、水洗し、乾燥して、式（３）に示される化合物からなる白色固体（113.5 g）を得た。これを透明化剤Ｂとした。
【００２０】
【化４】
2005264004.tif 000005
【００２１】
（ポリプロピレン組成物の調製）
＜実施例３〜６＞
実施例１および２で得られた白色固体（本発明の透明化剤であるアルキルテトラヒドロナフチル置換したソルビトール）を用いて、下記の要領でポリプロピレンに配合してポリプロピレン組成物を調製し、透明性と臭気を評価した。結果を表１に示す。
(1)配合量
用いたポリプロピレン、透明化剤の配合量は、次の通りである。
ポリプロピレンランダム共重合体（チッソ製K8017、MFR:7.5）：100重量部
透明化剤配合量：0.2もしくは0.4重量部
(2)ペレット化    
上記ポリプロピレンと透明化剤の混合物を、２軸押出機（PTM30、プラスチック工学研究所製）を用いて、220℃にてペレット化した。
(3)試験用試料の作成
上記ペレットを使用し、射出成形機（ファナック製）により、成形温度:240℃、金型温度:30℃で、1/8インチ厚の２インチ円盤を作成した。
(4)透明性試験
２インチ円盤射出片（1/8インチ厚み）で、日本電色工業製COH-300Aを用いて、ヘイズ（HAZE、%）を測定した。
(5)臭気試験及び評価ランク
150mlの蒸留水を入れた500mlガラス製密封容器（SPRING CRAMP BOTTLE、φ84×110）に２インチ円盤3枚を入れ50℃の恒温機に入れ一定期間（10日間）保存後の試験片を取り出し、室温に戻して各容器内の水の臭いを「特に臭う」、「臭う」、「臭わない」の3段階で判定した。10名のパネラーで行い、結果を点数により評価した。
（臭わない：0点、臭う：2点、特に臭う：4点とし合計点で評価）
【００２２】
＜比較例１＞
透明化剤を配合せず、ポリプロピレンだけを用いた以外は実施例３〜６と同様に、２インチ円盤を作成し、透明性と臭気を評価した。
【００２３】
【表１】
2005264004.tif 000006